Brevet FR3012367A1 — publié le 20150501

La présente invention concerne le domaine des particules magnétiquement orientables et celui de leur utilisation au sein de documents sécurisés. 11 a déjà été proposé d'utiliser des pigments magnétiques dans des documents sécurisés de façon à produire des effets optiques facilement reconnaissables par l'homme de la rue et susceptibles ainsi de contribuer à l'authentification du document. La demande de brevet européen EP 1 819 525 Al et la demande internationale WO 2008/046702 Al divulguent des éléments de sécurité comportant des pigments plaquettaires magnétiques figés dans une orientation non aléatoire. EP 1819 525 Al prévoit la possibilité pour le pigment d'être luminescent. La demande de brevet EP 1 950 256 Al décrit un pigment plaquettaire. La demande WO 01/60924 A2 divulgue un pigment interférentiel comprenant un matériau luminescent. La demande WO 03/000801 A2 décrit un pigment magnétique multicouche dont les faces peuvent présenter des couleurs distinctes, de telle sorte qu'un mélange des 15 particules du pigment produise après application une nouvelle couleur correspondant à la combinaison des couleurs des faces. Il existe un besoin pour perfectionner encore les documents sécurisés, les éléments de sécurité pour de tels documents et les particules magnétiquement orientables susceptibles d'être utilisés dans ce but. 20 L'invention répond à ce besoin grâce à un article présentant une surface revêtue d'un ensemble de particules orientables magnétiquement présentant chacune des première et deuxième régions, de préférence opposées, aux propriétés optiques distinctes, au moins une partie desdites particules étant, dans une zone d'étendue supérieure ou égale à I mm2 de l'article, sensiblement toutes orientées avec leur première région tournée vers 25 ladite surface. L'article peut comporter un substrat d'un matériau plastique, notamment thermoplastique ou un substrat fibreux, notamment papetier. L'article peut être un élément de sécurité, notamment une planchette, une fibrette plane, ou un élément continu à intégrer à un substrat, tel qu'un fil de sécurité, ou à rapporter sur un substrat, tel qu'un film de 30 sécurité laminé ou collé. L'article peut être au moins partiellement opaque, notamment complètement opaque, et/ou être au moins partiellement transparent et/ou au moins partiellement translucide. Grâce au fait que les particules présentent dans l'invention deux régions optiques aux propriétés distinctes, de préférence à l'opposé l'une de l'autre qui sont dirigées d'une façon prédéfinie vers l'article, il est possible de bénéficier de nouveaux effets optiques, en permettant de produire des changements d'aspect selon la région observée par l'observateur. L'invention a encore pour objet un document sécurisé, comportant un article, notamment un substrat ou un élément de sécurité, selon l'invention. L'invention a encore pour objet un procédé d'orientation de particules magnétiquement orientables présentant des première et deuxième régions, de préférence opposées, aux propriétés optiques distinctes, dans lequel : ^ les particules sont déposées sur une surface, - les particules ainsi déposées sont orientées sous l'effet d'un champ magnétique et figées avec une orientation prédéfinie des première et deuxième régions relativement à ladite surface. L'invention a encore pour objet un procédé d'orientation de particules magnétiquement orientables présentant une densité hétérogène et présentant des première et deuxième régions, de préférence opposées, aux propriétés optiques distinctes, dans lequel : - les particules sont déposées sur une surface, - les particules ainsi déposées sont majoritairement orientées de la même façon relativement à ladite surface sous l'effet de leur densité hétérogène, et présentent préférentiellement leur face la plus dense en regard de ladite surface. L'invention a encore pour objet une particule orientable magnétiquement, présentant des première et deuxième régions, de préférence opposées, aux propriétés optiques distinctes, les régions présentant des couleurs de fluorescence ou phosphorescence, sous éclairage UV ou IR, ou des couleurs d'impression distinctes. L'invention a encore pour objet une particule orientable magnétiquement, présentant des première et deuxième régions, de préférence opposées, aux propriétés 30 optiques distinctes, étant formées par coextrusion ou lamination d'au moins deux matériaux définissant lesdites régions, avec de préférence des densités distinctes pour lesdits matériaux, mieux avec un écart de densité d'au moins 0.2 g/cm3 entre lesdits matériaux. Article Conformément à l'invention, les particules sont, dans une zone d'étendue supérieure ou égale à 1 mm2 de l'article, sensiblement toutes orientées avec leur première région tournée vers la surface de l'article qu'elles revêtent. Par « sensiblement toutes », il faut comprendre plus de 50 % des particules présentes dans ladite zone, mieux plus de 60 %, encore mieux 80 %. Par « première région orientée vers ladite surface », il faut comprendre qu'au moins une portion de la première région est en regard de ladite surface. Ladite surface de l'article peut être une face d'un substrat, notamment un substrat en feuille. De préférence, l'article comporte des particules orientées parallèlement les unes aux autres. Cela permet d'obtenir à l'observation un effet de parallaxe, étant donné que lorsque la direction d'observation est parallèle à la direction d'orientation des particules, et que celles-ci sont plaquettaires, la surface sous-jacente de l'article est visible entre les particules, tandis que pour une direction d'observation sensiblement perpendiculaire à la direction d'orientation des particules, la surface sous-jacente est masquée. Au moins une partie des particules peut avoir été déposée à la surface de l'article par impression, couchage ou enduction. L'article peut comporter des particules dont l'orientation relativement à l'article change progressivement lorsque l'on parcourt l'article. De préférence, l'article présente au moins deux zones où les particules présentent des orientations respectives différentes, notamment une première zone où les particules ont leur première région orientée vers ladite surface qui les reçoit et une deuxième zone, de préférence d'étendue supérieure ou égale à 1 mm2, où les particules ont leur deuxième région orientée vers ladite surface. Cela peut permettre de bénéficier des effets optiques apportés par les deux régions. De préférence, l'article présente au moins deux zones où les particules présentent des inclinaisons respectives différentes avec leur première région orientée vers ladite surface. De préférence, l'article présente au moins deux zones où les particules orientables présentent des inclinaisons respectives différentes, chacune de ces zones étant d'étendue supérieure ou égale à 1 mm2. De préférence, l'article présente au moins trois zones où les particules présentent des inclinaisons respectives différentes, chacune de ces zones étant de préférence d'étendue supérieure ou égale à I trn2. De préférence, l'article présente une zone où les particules présentent une orientation comprise entre 0° et 90° relativement à la normale à l'article, mieux entre 30° et 60° relativement à la notinale, et une autre zone où les particules présentent une orientation comprise entre -0° et -90° relativement à la normale, mieux -.30° et -60° relativement à la normale. De préférence, l'article présente une autre zone où les particules présentent une inclinaison comprise entre -90° et +90° relativement à la normale, mieux entre -30° et +30° relativement à la normale, encore mieux étant inclinées perpendiculairement à l'article. Cette troisième zone peut être située entre les deux premières, lorsque l'article est observé de dessus. Les première, deuxième et/ou troisième zones peuvent définir des motifs, notamment alphanumériques, et/ou qui se retrouvent par ailleurs sur l'article, notamment lorsque celui-ci est un élément de sécurité ou un document sécurisé. De préférence, la différence d'inclinaison angulaire entre les inclinaisons des particules au sein de chaque zone est inférieure ou égale à 30°, de préférence inférieure à 10°. Cette différence peut être sensiblement nulle lorsque les particules sont parallèles. L'article peut comporter deux zones adjacentes au sein desquelles les particules ont sensiblement la même inclinaison, l'écart d'inclinaison entre lesdites deux zones adjacentes étant d'au moins 10°, de préférence d'au moins 20°. De préférence, les particules sont disposées au moins partiellement sur une zone colorée et/ou luminescente de l'article, notamment de couleur d'absorption ou de luminescence différente de celles des première et deuxième régions, ou de couleur d'absorption ou de luminescence identique à celle de l'une desdites régions. Cela permet de créer de nouveaux effets optiques. La zone colorée peut être un aplat de couleur ou, en variante, former un motif. Les particules peuvent être disposées au moins partiellement sur une zone au 30 moins partiellement transparente ou au moins partiellement translucide de l'article. La non-opacité de cette zone peut résulter d'une démétallisation ou de la présence d'une fenêtre dansl'article. Dans le cas où l'article comporte un substrat fibreux, celui-ci est de préférence un papier, et peut comporter des fibres naturelles et/ou synthétiques, notamment des fibres de cellulose. Le substrat peut comporter un unique jet de papier ou être multijet. Les particules peuvent être déposées sur une face de ce substrat, lequel peut être un substrat en feuille. L'épaisseur de l'article, en incluant le revêtement de particules selon l'invention, est de préférence comprise entre 10 et 900 mieux entre 10 et 300 !am, encore mieux entre 10 et 150 p,m. Le substrat, lorsque fibreux, peut comporter un filigrane, lequel peut être au 10 moins partiellement superposé ou non avec les particules. Dément de sécurité et document sécurisé L'article selon l'invention peut former tout ou partie d'un élément de sécurité destiné à sécuriser un document, ou du document lui-même. 15 L'élément de sécurité peut se présenter sous la forme d'un fil de sécurité destiné à être introduit dans un document, par exemple en fenêtre(s), d'un foil ou d'un patch. L'élément de sécurité peut s'étendre d'un bord à l'autre du document. L'article selon l'invention peut encore être un élément de sécurité particulaire, 20 tel qu'une planchette ou une petite fibre plane. L'élément de sécurité et/ou le document sécurisé peuvent comporter les particules selon l'invention en tant qu'unique moyen de sécurisation, ou de préférence en combinaison avec d'autres moyens de sécurisation. Parmi les autres moyens de sécurisation, certains sont détectables à en 25 lumière du jour ou en lumière artificielle, sans utilisation d'un appareil particulier. Ces moyens de sécurisation additionnels comportent par exemple des fibres ou planchettes colorées, des fils imprimés ou métallisés totalement ou partiellement. Ces moyens de sécurisation sont dits de premier niveau. D'autres types de moyens de sécurisation sont détectables seulement à l'aide 30 d'un appareil relativement simple, tel qu'une lampe émettant dans l'ultraviolet (UV) ou l'infrarouge (IR). Ces moyens de sécurisation comportent par exemple des fibres, des planchettes, des bandes, des fils ou des particules. Ces moyens de sécurisation peuvent être visibles à l'oeil nu ou non, étant par exemple luminescents sous un éclairage d'une lampe de Wood émettant à une longueur d'onde de 365 nm. Ces moyens de sécurisation sont dits de deuxième niveau. D'autres types moyens de sécurisation nécessitent pour leur détection un appareil de détection plus sophistiqué. Ces moyens de sécurisation sont par exemple capables de générer un signal spécifique lorsqu'ils sont soumis, de manière simultanée ou non, à une ou plusieurs sources d'excitation extérieure. La détection automatique du signal permet d'authentifier, le cas échéant, le document. Ces moyens de sécurisation comportent par exemple des traceurs se présentant sous la forme de matières actives, de particules ou de fibres, capables de générer un signal spécifique lorsque ces traceurs sont soumis à une excitation optronique, électrique, magnétique ou électromagnétique. Ces moyens de sécurisation sont dits de troisième niveau. Le document sécurisé comportant ou constitué par un article selon l'invention peut être un moyen d'identification de personne, notamment un passeport, une carte d'identité, un permis de conduire, ou un moyen de paiement, notamment une carte de 15 paiement, un billet de banque, un bon d'achat, un voucher, un moyen de paiement spécifique tel d'un jeton ou une plaquette notamment utilisés dans les casinos, ou une étiquette sécurisée, une carte de transport, une carte de fidélité, une carte de prestation ou une carte d'abonnement, carte ou ticket d'accès, une carte à jouer ou à collectionner interactive. 20 Le ou les moyens de sécurisation additionnels présents au sein du document ou de l'élément de sécurité qu'il comporte, peuvent présenter des caractéristiques de sécurité de premier, de deuxième et/ou de troisième niveau. Procédé 25 Pour mettre en oeuvre l'invention et réaliser l'article selon l'invention, une étape d'orientation des particules permettant de disposer leur première région de manière prédéfinie relativement à une surface de l'article peut être utile. Une solution peut consister à utiliser des particules qui naturellement vont s'orienter de manière prédéfinie lorsque introduites dans un milieu fluide par exemple. En 30 particulier, les particules peuvent être réalisées de façon à s'orienter d'une façon particulière sous l'effet de leur propre poids dans le milieu fluide dans lequel elles sont dispersées. Ces particules peuvent notamment avoir leur centre de gravité qui est non-situé à mi-épaisseur, de sorte que les particules tendent à se retourner avec leur côté le plus lourd tourné vers le bas. Une autre solution peut être de disposer de particules magnétiques ayant toutes la même aimantation rémanente d'orientation prédéfinie relativement à la première région, au moment où elles sont déposées sur la surface de l'article. L'application du champ magnétique pour orienter les particules sur l'article amène leur première région à s'orienter d'une façon prédéfinie relativement à l'article. Si les particules sont réalisées par extrusion, l'aimantation rémanente préalable à la dépose sur l'article peut par exemple être obtenue en magnétisant les particules magnétiques à leur sortie de la filière d'extrusion lorsque la 10 matrice plastique est encore fluide et permet le mouvement des particules. L'orientation des particules déposées sur l'article à l'aide d'un champ magnétique peut s'effectuer par tout moyen connu. Pour figer les particules avec une orientation prédéfinie, donnée par le champ magnétique, on peut utiliser un liant qui se durcit après que les particules ont été orientées. 15 Il peut s'agir d'un milieu fluide au moment de l'étape d'orientation des particules sous l'effet du champ magnétique, qui ensuite se fige en raison par exemple d'une réaction de réticulation et/ou de polymérisation, suite par exemple à l'exposition à un stimulus notamment UV, thermique ou chimique, et/ou à une évaporation, et/ou à une solidification par refroidissement. 20 Les particules peuvent être déposées par impression sur la surface de l'article, notamment lorsque celui-ci est fibreux et constitué par exemple par un papier. Dans un exemple de mise en oeuvre de l'invention, après dépose des particules, celles-ci sont orientées sous l'effet d'un champ magnétique en faisant par exemple défiler sous une tête magnétique la surface ainsi revêtue. Le cas échéant, plusieurs têtes 25 magnétiques peuvent être utilisées de façon à orienter les particules différemment selon les zones de l'article. On peut également, ou additionnellement, faire passer plusieurs fois l'article avec des orientations différentes sous une même tête magnétique, de façon à modifier l'orientation des particules. 30 Les particules une fois déposées et orientées, peuvent être au moins partiellement recouvertes par au moins une autre couche de l'article, par exemple un vernis ou un film de protection, ou par un autre élément de sécurité. Particules Les particules selon l'invention sont orientables magnétiquement, c'est-à-dire qu'elles présentent la propriété de pouvoir s'orienter selon les lignes d'un champ magnétique auquel elles sont exposées, ce qui permet de les orienter d'une façon non aléatoire sur l'article, en exposant les particules présentes sur l'article à un champ magnétique. Ce dernier peut être créé par un ou plusieurs aimants permanents et/ou électroaimants. Les particules présentent de préférence une susceptibilité magnétique non nulle. 10 Les particules magnétiques selon l'invention peuvent notamment être des particules ferromagnétiques ou ferrimagnétiques. Chaque particule peut présenter ou non un magnétisme rémanent après extinction du champ magnétique qui l'amène dans l'orientation voulue. Les particules peuvent présenter une orientation de leur champ magnétique rémanent prédéfinie 15 relativement à la première région, avant dépose des particules sur la surface de l'article, comme indiqué plus haut. Les particules sont par exemple avec leur axe magnétique transversal auxdites régions ou parallèle à celles-ci. Les propriétés magnétiques des particules selon l'invention peuvent être 20 apportées par l'incorporation au sein des particules d'un matériau magnétique, ce matériau magnétique étant par exemple dispersé au sein d'une matrice dans chaque particule ou sous la forme d'une couche d'un matériau magnétique. Le matériau magnétique peut être choisi parmi le cobalt, le nickel, le fer, leurs alliages et leurs oxydes comme le Fe304, le gadolinium, le terbium, le dysprosium, l'erbium leurs alliages et oxydes. 25 Comme décrit dans le brevet EP 1 759 610, cela peut être des matériaux multicouches dont une des couches au moins est magnétique, dans le cas d'un composite le matériau magnétique est présent sous forme de particules (grains) dans la matrice polymère. Ce peut être aussi un coeur magnétique enrobé d'une matrice organique ou minérale ou inversement. Des propriétés optiques de chaque région, première ou deuxième, 30 peuvent être homogènes. De préférence, la première et la deuxième région présentent chacune une couleur homogène dans le visible et/ou une couleur de luminescence homogène dans le rayonnement d'excitation de luminescence UV ou IR. Chaque particule selon l'invention présente avantageusement une structure multicouche, les régions optiques aux propriétés optiques distinctes étant constituées respectivement par deux couches de matériaux différents. Ces deux couches peuvent être des matériaux ayant des couleurs, dans le visible, différentes, avec par exemple un écart A.E dans l'espace CIE Lab 1976 d'au moins 2. Les particules peuvent être de forme variée, notamment d'épaisseur comprise entre 0,1 et 100mn et/ou de largeur comprise entre 1 et 200gm et/ou de longueur comprise entre 1 et 2500 um Les particules peuvent être de forme non plaquettaire, notamment de forme ovoïde, sphérique ou au moins partiellement cylindrique de révolution. Les particules peuvent être fo -orées d'au moins trois couches et comporter de préférence au moins une couche interne magnétiquement orientable, notamment magnétique, notamment ferromagnétique. Les couches externes peuvent être suffisamment opaques pour masquer la couleur de la couche magnétiquement orientable. Les couches externes peuvent encore, en variante, être insuffisamment opaques pour ce faire. Au moins l'une des couches définissant les régions optiques peut être amagnétique, mieux chacune desdites couches étant amagnétique. Les particules peuvent être enrobées d'un matériau d'enrobage, de préférence au moins partiellement transparent ou au moins partiellement translucide. Les particules peuvent être formées par eoextrusion d'au moins deux matériaux définissant lesdites régions optiques. De préférence, les particules ont un centre de gravité qui n'est pas situé à mi-épaisseur desdites particules, l'une des régions étant de préférence définie par un matériau plus dense que celui définissant l'autre région. Les première et deuxième régions optiques peuvent présenter des propriétés de 25 luminescence distinctes, notamment des couleurs de fluorescence ou phosphorescence distinctes. Ces couleurs peuvent être obtenues après application sur le substrat des particules ou après orientation magnétique des particules, par exemple par irradiation au moyen d'un laser lorsque les particules comprennent une couche sensible au laser. Les première et deuxième régions peuvent présenter des couleurs distinctes, et 30 notamment présenter des teintes différentes, la couleur de chaque région étant apportée par impression de matériaux différents, notamment des matériaux métalliques différents, par métallisation, ou encore par pigmentation d'une matrice polymère dans le cas d'un article comportant une telle matrice. La particule peut présenter un effet iridescent sur au moins une partie de sa surface. Par exemple, les première et deuxième régions sont fo niées par extrusion, voire coextrusion, et le mélange maître servant à réaliser chacune des couches comporte des pigments et/ou colorants respectifs différents. Lorsque les particules comportent des couches multiples, ces dernières peuvent avoir chacune une épaisseur comprise entre 10 et 5000 nm. Les particules peuvent être incluses dans une matrice couchée sur ladite surface de l'article, notamment une encre. Lorsque les particules sont disposées dans un milieu fluide, notamment un milieu apte à permettre aux particules de se figer dans l'orientation conférée suite à l'évaporation d'un solvant constituant tout ou partie dudit milieu et/ou à une réticulation et/ou une solidification dudit milieu, les particules peuvent avoir majoritairement, notamment sensiblement toutes, une face plus dense orientée vers le bas, notamment vers une surface du substrat qui les reçoit. L'invention pourra être mieux comprise à la lecture de la description détaillée qui va suivre, d'exemples de mise en oeuvre non limitatifs de celle-ci, et à l'examen du dessin annexé, sur lequel - les figures 1 à 3 et 4a à 4c représentent, en coupe, différents exemples de particules selon l'invention, la figure 5 représente un exemple de document sécurisé selon l'invention, - la figure 6 illustre l'orientation des particules dans différentes zones du document sécurisé de la figure 5, la figure 7 représente un exemple de motif pouvant être obtenu à l'aide de particules selon l'invention, et - la figure 8 illustre un autre exemple de disposition de particules sur un article. Dans l'exemple de la figure 1, les particules magnétiquernent orientables 1 selon l'invention comportent trois couches, dont une couche interne magnétique 10 recouverte sur ses deux côtés opposés par des couches externes respectives 11 et 12, présentant des propriétés optiques distinctes, et définissant respectivement les première et deuxième régions 14 et 15. La couche 10 est par exemple une couche d'une matière theii ioplastique chargée de particules magnétiques, par exemple de ferrite ou de fer doux, et les couches 11 et 12 sont par exemple des couches d'une matière thermoplastique chargée d'un colorant et/ou d'une substance luminescente. Les couches externes 11 et 12 peuvent encore être constituées d'au moins un matériau diélectrique comprenant un colorant et/ou une substance luminescente. Les couches externes 11 et 12 peuvent encore être constituées elles-mêmes par la substance luminescente. L'épaisseur des couches 11 et 12 peut être la même, ou en variante les épaisseurs sont différentes. Les couches 11 et 12 peuvent être dans des matériaux différents de telle sorte que le centre de gravité de la particule ne se situe pas à égale distance de ses faces externes. Cela peut contribuer à ce que les particules s'orientent avec une orientation prédéfinie sous l'effet de la gravité, ce qui peut faciliter leur dépose avec une orientation initiale prédéfinie de la première région relativement à l'article. La figure 2 représente une variante de l'invention, dans laquelle les particules présentent une structure bicouche, avec une couche 11 qui définit la première région optique 14 et une couche 12 qui définit la deuxième région optique 15. Les couches 11 et 12 sont de préférence réalisées dans des matériaux différents, de façon à ce que les régions 14 et 15 présentent des propriétés optiques différentes. Les couches 11 et 12 sont par exemple des couches d'un matériau diélectrique ou thermoplastique, chargées avec des substances luminescentes respectives différentes, de telle sorte que les propriétés de luminescence des régions 14 et 15 soient différentes. Les propriétés magnétiques des particules leur sont conférées de préférence par une charge magnétique diffuse, au sein des couches 11 et 12. Dans une variante, les régions optiques 14 et 15 sont définies par des structures multicouches interférentielles. Chaque particule peut comporter un enrobage qui peut s'étendre tout autour du coeur de la particule, comme illustré à la figure 3. Cet enrobage est par exemple destiné à protéger la particule de son environnement, notamment mécaniquement et/ou 30 chimiquement. Le matériau d'enrobage est par exemple un matériau transparent qui n'affecte pas les propriétés optiques des régions 14 et 15. Il peut s'agir d'un vernis transparent. L'enrobage peut également permettre d'optimiser les interactions des particules avec leur milieu, et notamment d'empêcher l'agglomération des particules. Les particules peuvent aussi présenter une forme non plaquettaire, par exemple une forme de section non polygonale, notamment sphérique comme illustré à la figure 4A. Les particules peuvent être formées avec deux couches 11 et 12, dont par exemple seule l'une est magnétique, ces deux couches 11 et 12 définissant des régions optiques 14 et 15, par exemple chacune sensiblement hémisphérique. L'interface entre les couches 11 et 12 peut être dans le plan équatorial ou non. La figure 4B illustre la possibilité d'avoir une surface enveloppe partiellement cylindrique de révolution, avec deux faces planes opposées. La figure 4C illustre la possibilité d'avoir une section transversale ovale, avec une interface entre les couches 11 et 12, par exemple oblique par rapport au grand axe. On a représenté à la figure 5 un exemple d'un document sécurisé 20 comportant des particules selon l'invention. Plus précisément, ces particules sont présentes 15 dans une zone 21 du document 20, qui s'étend d'un bord au bord opposé du document mais qui pourrait présenter tout contour et être situé à tout emplacement du document sécurisé permettant une observation. On a illustré à la figure 6 la possibilité d'orienter les particules différemment selon l'emplacement sur le document 20. 20 Dans l'exemple considéré, les particules 1 sont orientées différemment selon trois zones Z1 à Z3 qui s'étendent sur la largeur du document 20, au sein de la zone revêtue 21. Toutes les particules 1 ont sensiblement la même orientation dans la première zone Zr, avec la première région 14 qui est dirigée vers l'extérieur et la deuxième région 15 qui est tournée vers le coeur de l'article 22, en l'espèce le substrat du document 20. L'orientation 25 angulaire a des particules 1 dans la zone Z1 par rapport à la normale est par exemple positive et comprise entre 0 et 90°, par exemple de l'ordre de 45° dans l'exemple illustré. L'orientation angulaire a des particules 1 dans la zone Z3 est par exemple négative et comprise entre 0 et -90 °, par exemple de l'ordre de -45° comme illustré. Dans la zone intermédiaire Z2, les particules sont par exemple orientées sensiblement 30 perpendiculairement à la surface du substrat 22. Le substrat 22 est par exemple au moins partiellement transparent. Dans le cas où le substrat est transparent au moins dans la zone 21 revêtue des particules, on a par exemple, pour des particules dont la première région optique 14 produit une fluorescence rouge et la deuxième région 15 produit une fluorescence bleue lorsque les particules sont soumises à une illumination UV, des perceptions plus ou moins intense des fluorescences de chaque zone selon l'angle d'observation adopté. Le tableau ci-dessus récapitule les effets obtenus pour six angles d'observations 01 à 06. Angle Z1 Z2 Z3 observation 01 Fluorescence rouge Fluorescence rouge intense Fluorescence nulle intense 02 Fluorescence rouge Fluorescence nulle Fluorescence bleue d'intensité moyenne d'intensité moyenne 03 Fluorescence nulle Fluorescence bleue intense Fluorescence bleue intense 04 Fluorescence bleue Fluorescence nulle Fluorescence rouge d'intensité moyenne d'intensité moyenne 05 Fluorescence nulle Fluorescence rouge intense Fluorescence rouge intense 06 Fluorescence bleu intense Fluorescence bleue intense Fluorescence nulle On a représenté sur la figure 7 un exemple de motif alphanumérique 70 formé par plusieurs zones 71 et 72 comportant des particules aux orientations respectives distinctes. L'orientation des particules de la zone de fond 71 est par exemple de 45° relativement à la normale et l'orientation des particules des zones 72 définissant les caractères est par exemple de -45° par rapport à la normale. Le motif alphanumérique peut être intégré, comme illustré, à un fil de sécurité 7, qui peut lui-même être intégré à un document sécurisé 20 tel qu'illustré à la figure 5. On a représenté à la figure 8 une variante où l'article 22 comporte un substrat revêtu de particules 1 sur ses deux faces. Dans le cas où l'article 22 est au moins transparent ou translucide, cela permet notamment de bénéficier de la superposition des effets optiques produits de chaque côté. Le revêtement de la première face 81 de l'article peut, comme illustré, être complémentaire du revêtement de la seconde face 82 de l'article, ou en variante, peut ne pas l'être. La superposition des effets peut notamment produire un motif visible uniquement selon un certain angle d'observation. L'invention n'est pas limitée aux exemples illustrés. Les particularités des exemples illustrés peuvent se combiner au sein de variantes non illustrées. L'expression « 10 comportant un » est synonyme de « comportant au moins un », sauf lorsque le contraire est spécifié. REVENDICATIONS1. Article présentant une surface revêtue d'un ensemble de particules (1) orientables magnétiquement présentant chacune des première (14) et deuxième (15) régions, de préférence opposées, aux propriétés optiques distinctes, au moins une partie desdites particules (1) étant, dans une zone d'étendue supérieure ou égale à 1 rnm2 de l'article, sensiblement toutes orientées avec leur première région (14) tournée vers ladite surface. 2. Article selon la revendication 1, comportant un substrat (22) fibreux, 10 notamment papetier. 3. Article selon la revendication 1, comportant un substrat (22) en un matériau plastique, notamment thermoplastique. 4. Article selon la revendication 1, étant un élément de sécurité, notamment une planchette, une fibrette plane, ou encore un élément continu à intégrer à ou à rapporter 15 sur un substrat (22). 5. Article selon la revendication 1, au moins une partie des particules étant disposée sur la surface de l'article par impression, couchage ou enduction. 6. Article selon l'une quelconque des revendications précédentes, étant au moins partiellement opaque, notamment complètement opaque. 20 7. Article selon l'une quelconque des revendications précédentes, étant au moins partiellement transparent ou au moins partiellement translucide. 8. Article selon l'une quelconque des revendications précédentes, une partie au moins desdites particules (1) étant orientée parallèlement les unes aux autres. 9. Article selon l'une quelconque des revendications précédentes, une partie 25 au moins desdites particules (1) ayant une inclinaison (a), relativement à l'article, qui change progressivement lorsque l'on parcourt l'article. 10. Article selon l'une quelconque des revendications I à 9, présentant au moins deux zones où les particules orientables (1) présentent des inclinaisons respectives différentes, avec leur première région (14) orientée vers l'article. 30 11. Article selon l'une quelconque des revendications précédentes, présentant au moins deux zones où les particules orientables (1) présentent des orientations respectives différentes, notamment une première zone où les particules ont leur premièrerégion orientée vers l'article et une deuxième zone, de préférence d'étendue supérieure ou égale à 1 mm2, où les particules (1) ont leur deuxième région orientée vers l'article. 12. Article selon l'une quelconque des revendications précédentes, présentant au moins deux zones où les particules (1) orientables présentent des inclinaisons respectives différentes, chacune de ces zones étant d'étendue supérieure ou égale à 1 min2. 13. Article selon l'une quelconque des revendications précédentes, présentant au moins trois zones où les particules (1) présentent des inclinaisons respectives différentes, chacune de ces zones étant de préférence d'étendue supérieure ou égale à 1 2 MM . 14. Article selon l'une des revendications 10, 12 ou 13, présentant une zone où les particules (1) présentent une inclinaison comprise entre 0° et 90° relativement à la normale à l'article, mieux entre 30° et 60° relativement à la normale, et une autre zone où les particules (1) présentent une inclinaison comprise entre 0° et -90° relativement à la normale, mieux entre -30° et -60° relativement à la normale. 15. Article selon les revendications 13 et 14, présentant une autre zone où les particules (1) présentent une inclinaison comprise entre -90° et +90° relativement à la normale, mieux entre -30° et +30° relativement à la normale, encore mieux étant inclinées perpendiculairement à l'article. 16. Article selon l'une des revendications 14 et 15, la différence d'inclinaison angulaire entre les orientations des particules (1) au sein de chaque zone étant inférieure ou égale à 30°, de préférence 10°. 17. Article selon l'une quelconque des revendications précédentes, comportant deux zones adjacentes au sein desquelles les particules (1) ont sensiblement la même inclinaison, l'écart d'inclinaison entre lesdites deux zones adjacentes étant d'au moins 10°, de préférence d'au moins 20°. 18. Article selon l'une quelconque des revendications précédentes, les particules (1) étant disposées au moins partiellement sur une zone colorée et/ou luminescente de l'article, notamment de couleur d'absorption ou de luminescence différente de celles des première (14) et deuxième (15) régions, ou de couleur d'absorption ou de luminescence identique à celle de l'une desdites régions (14, 15). 19. Article selon la revendication 18, la zone colorée étant un aplat de couleur ou formant un motif. 20. Article selon l'une quelconque des revendications précédentes, les particules (1) étant disposées au moins partiellement sur une zone au moins partiellement transparente et ou au moins partiellement translucide de l'article. 21. Article selon l'une quelconque des revendications précédentes, les première (14) et deuxième (15) régions présentant des propriétés de luminescence, notamment étant de couleurs de fluorescence ou phosphorescence, distinctes. 22. Article selon l'une quelconque des revendications précédentes, les première (14) et deuxième (15) régions présentant des couleurs distinctes, notamment présentant des teintes différentes. 23. Article selon la revendication précédente, la couleur de chaque région (14, 15) étant apportée par impression de matériaux différents, notamment des matériaux métalliques différents. 24. Article selon la revendication 22, la couleur de chaque région (14, 15) étant apportée par métallisation. 25. Article selon la revendication 22, les particules (1) comportant une matrice polymère, la couleur de chaque région étant apportée par pigmentation de la matrice polymère. 26. Article selon l'une quelconque des revendications précédentes, les particules (1) présentant un effet iridescent sur au moins une partie de leur surface. 27. Article selon l'une quelconque des revendications précédentes, les particules (1) étant de forme plaquettaire, notamment d'épaisseur comprise entre 0,1 et 100µm et/ou de largeur comprise entre 1 et 200um et/ou de longueur comprise entre 1 et 2500um. 28. Article selon l'une quelconque des revendications 1 à 26, les particules (1) 25 étant de forme non plaquettaire, notamment étant de forme ovoïde, sphérique ou au moins partiellement cylindrique de révolution. 29. Article selon l'une quelconque des revendications précédentes, les particules (1) ayant une structure multicouche. 30. Article selon la revendication précédente, les première (14) et deuxième 30 (15) régions étant définies par deux couches de matériaux distincts. 31. Article selon l'une des revendications 29 et 30, les particules (1) étant formées d'au moins trois couches (10, 11, 12) et comportant de préférence au moins unecouche interne (10) magnétiquement orientable, notamment magnétique, notamment ferromagnétique. 32. Article selon la revendication 31, au moins l'une des couches (11, 12) définissant lesdites régions (14, 15) étant amagnétique, mieux chacune desdites couches étant amagnétique. 33. Article selon l'une quelconque des revendications précédentes, les particules (1) étant enrobées d'un matériau d'enrobage, de préférence au moins partiellement transparent ou au moins partiellement translucide. 34. Article selon l'une quelconque des revendications précédentes, les particules (1) étant formées par coextrusion d'au moins deux matériaux définissant lesdites régions (14, 15). 35. Article selon l'une quelconque des revendications précédentes, les particules (1) ayant un centre de gravité qui n'est pas situé à mi-épaisseur desdites particules, l'une des régions (14, 15) étant de préférence définie par un matériau plus dense que celui définissant l'autre région (15, 14). 36. Article selon l'une quelconque des revendications précédentes, les particules (1) étant à aimantation rémanente, notamment avec un axe magnétique transversal auxdites régions (14, 15) ou parallèle à celles-ci. 37. Article selon l'une quelconque des revendications précédentes, les particules (1) étant incluses dans une matrice couchée sur l'article, notamment une encre. 38. Document (20) sécurisé comportant un article selon l'une quelconque des revendications précédentes, le document sécurisé étant de préférence un moyen d'identification de personne, notamment un passeport, une carte d'identité, un permis de conduire, ou un moyen de paiement, notamment une carte de paiement, un billet de banque, un bon d'achat, un voucher, un moyen de paiement spécifique tel d'un jeton ou une plaquette notamment utilisés dans les casinos ou une étiquette sécurisée, une carte de transport, une carte de fidélité, une carte de prestation ou une carte d'abonnement, une carte ou un ticket d'accès, ou une carte à jouer ou à collectionner interactive. 39. Procédé d'orientation de particules (1) magnétiquement orientables présentant des première (14) et deuxième (15) régions, de préférence opposées, aux propriétés optiques distinctes, dans lequel i. les particules (1) sont déposées sur une surface,ii. les particules ainsi déposées sont orientées sous l'effet d'un champ magnétique et figées avec une orientation prédéfinie des première (14) et deuxième (15) régions relativement à ladite surface. 40. Procédé d'orientation de particules (1) magnétiquement orientables présentant une densité hétérogène et présentant des première (14) et deuxième (15) régions, de préférence opposées, aux propriétés optiques distinctes, dans lequel : i. les particules (1) sont déposées sur une surface, ii. les particules ainsi déposées sont majoritairement orientées de la même façon relativement à ladite surface sous l'effet de leur densité hétérogène, et présentent 10 préférentiellement leur face la plus dense en regard de ladite surface. 41. Procédé selon l'une des revendications 39 ou 40, les particules (1) étant déposées à l'état dispersé au sein d'un milieu fluide, notamment un milieu fluide apte à permettre aux particules de se figer dans l'orientation conférée suite à l'évaporation d'un solvant constituant tout ou partie dudit milieu et/ou à une réticulation et/ou une 15 solidification dudit milieu. 42. Procédé selon la revendication 41, les particules (1) ayant majoritairement, notamment sensiblement toutes une face plus dense au sein du milieu fluide orientée vers le bas, notamment vers une surface du substrat (22) qui les reçoit. 43. Particule (1) orientable magnétiquement, présentant des première (14) et 20 deuxième (15) régions, de préférence opposées, aux propriétés optiques distinctes, les régions présentant des couleurs de fluorescence ou phosphorescence, sous éclairage UV ou W, ou des couleurs venues d'impression distinctes. 44. Particule (1) orientable magnétiquement, présentant des première (14) et deuxième (15) régions, de préférence opposées, aux propriétés optiques distinctes, étant 25 formées par coextrusion ou lamination d'au moins deux matériaux définissant lesdites régions, avec de préférence des densités distinctes pour lesdits matériaux, mieux avec un écart de densité d'au moins 0.2 giern3 entre lesdits matériaux.